【手続補正書】
【提出日】平成22年11月1日(2010.11.1)
【手続補正１】
【補正対象書類名】明細書
【補正対象項目名】０００８
【補正方法】変更
【補正の内容】
【０００８】
発明の詳細な説明
本発明は以下に関する：
［１］  天然パルプ繊維、合成ポリマー繊維、グラスファイバー、およびそれらの組み合わせからなる群から選択される繊維を含む不織布基材を含み、該不織布基材は、ＡＳＴＭ  Ｃ４７４−０５に従って決定したとき、以下を有する、ジョイントテープ：
・約１．３％未満の横方向パーセント伸張；
・約０．２％未満の縦方向パーセント伸張；及び
・横方向に、１インチあたり少なくとも約１５ポンドフォースの引張強度。
［２］  前記不織布基材が、ＡＳＴＭ  Ｃ４７４−０５に従って決定したとき、以下を有する、上記［１］に記載のジョイントテープ：
・約０．８％未満の横方向パーセント伸張；
・約０．１％未満の縦方向パーセント伸張；及び
・横方向に、１インチあたり少なくとも約２０ポンドフォースの引張強度。
［３］  前記繊維が、天然パルプ繊維及びグラスファイバーを両方含む、上記［１］に記載のジョイントテープ。
［４］  前記繊維が、ポリエステル、ポリエチレン、ポリプロピレン、ナイロン、ポリアセテート、ポリアクリル、ポリスチレン、ポリ酢酸ビニル、レーヨン、ポリ塩化ビニル、これらのコポリマー及びこれらの組み合わせからなる群から選択される合成ポリマー繊維を含む、上記［１］に記載のジョイントテープ。
［５］  前記繊維がポリエステル繊維を含む、上記［１］に記載のジョイントテープ。
［６］  前記繊維が天然パルプ繊維を含み、かつ、該天然パルプ繊維が、木材パルプ繊維である、上記［１］に記載のジョイントテープ。
［７］  前記不織布基材が結合剤を含む、上記［１］に記載のジョイントテープ。
［８］  前記結合剤が、ポリビニルアルコール、ポリ酢酸ビニル、ポリエチレン酢酸ビニル、ポリ塩化ビニル、デンプン、架橋デンプン、及びそれらの組み合わせからなる群から選択される、上記［７］に記載のジョイントテープ。
［９］  前記結合剤が、架橋デンプン、又は、架橋デンプン及びポリビニルアルコールの組み合わせである、上記［７］に記載のジョイントテープ。
［１０］  前記不織布基材が、少なくとも部分的に、接着増強剤でコーティングされる、上記［１］に記載のジョイントテープ。
［１１］  前記接着増強剤が、酢酸ビニル、ビニルアルコール、塩化ビニル、アクリル酸、酢酸エチルビニル、及びエチル塩化ビニルから形成されるポリマー、デンプン、並びにそれらの組み合わせからなる群から選択される、上記［１０］に記載のジョイントテープ。
［１２］  前記接着増強剤が、ポリ酢酸ビニル、ポリビニルアルコール又はそれらの組み合わせである、上記［１０］に記載のジョイントテープ。
［１３］  前記不織布基材の少なくとも裏面上に粘着剤をさらに含む、上記［１］に記載のジョイントテープ。
［１４］  前記不織布基材が、該不織布基材の総重量に基づいて、少なくとも約３０重量％以上の合成ポリマー繊維を含む、上記［１］に記載のジョイントテープ。
［１５］  前記不織布基材が、約１重量％未満の天然パルプ繊維を含む、上記［１］に記載のジョイントテープ。
［１６］  以下を含む、板の間のジョイントを仕上げる方法：
（ｉ）天然パルプ繊維、合成ポリマー繊維、グラスファイバー、及びそれらの組み合わせからなる群から選択される繊維を含む不織布基材を含むジョイントテープを、ジョイントコンパウンドの１番目のコーティングの中に、少なくとも部分的に該ジョイントテープを埋め込むことにより、板の間の該ジョイントに適用するステップ（ここで、該不織布基材は、ＡＳＴＭ  Ｃ４７４−０５に従って決定したとき、約１．３％未満の横方向パーセント伸張；約０．２％未満の縦方向パーセント伸張；及び、横方向に、１インチあたり少なくとも約１５ポンドフォースの引張強度を有する）；及び
（ｉｉ）該テープ上に、ジョイントコンパウンドの２番目のコーティングを適用するステップ（ここで、ステップ（ｉｉ）は、（ｉ）にて適用されたジョイントコンパウンドの該１番目のコーティングが実質的に乾燥する前に行われる）。
［１７］  前記不織布基材が、該不織布基材の少なくとも裏面上に粘着剤をさらに含む、上記［１６］に記載の方法。
［１８］  （ｉｉｉ）前記テープ上に、ジョイントコンパウンドの３番目のコーティングを適用するステップ（ここで、ステップ（ｉｉｉ）は、前記２番目のコーティングが実質的に乾燥する前に行われる）をさらに含む、上記［１６］に記載の方法。
［１９］  前記板が、ドライウォール板及びセメント板からなる群から選択される、上記［１６］に記載の方法。
［２０］  以下を含む、板の間のジョイントを仕上げる方法：
（ｉ）天然パルプ繊維、合成ポリマー繊維、グラスファイバー、及びそれらの組み合わせからなる群から選択される繊維を含む不織布基材、並びに該不織布基材の少なくとも裏面上の粘着剤を含むジョイントテープを、該粘着剤を使用して板の間の該ジョイントに適用するステップ（ここで、該不織布基材は、ＡＳＴＭ  Ｃ４７４−０５に従って決定したとき、約１．３％未満の横方向パーセント伸張；約０．２％未満の縦方向パーセント伸張；及び、横方向に、１インチあたり少なくとも約１５ポンドフォースの引張強度を有する）；及び
（ｉｉ）該テープ上に、ジョイントコンパウンドの１番目のコーティングを適用するステップ、及び
（ｉｉｉ）該テープ上に、ジョイントコンパウンドの２番目のコーティングを適用するステップ、
（ここで、ステップ（ｉｉｉ）は、（ｉｉ）にて適用されたジョイントコンパウンドの該１番目のコーティングが実質的に乾燥する前に行われる）。
本発明は、ジョイントテープ、板の間のジョイントを仕上げる方法、及び広くセメント資材の補強に関する。本明細書にて使用する場合、板のジョイントの仕上げとは、板の集合体を作りだすために、板の間のジョイントにテープ及びジョイントコンパウンドを適用することを指しており、仕上げ後に、この集合体は、塗料、壁紙、タイル、パネルなどを適用することによってさらに、処置されうる。本発明のジョイントテープは、壁、天井、床、区切り、バスタブ周辺物、縦型及び横型シャフト壁、階段吹き抜け、領域分離用壁などを形成する際に使用される板と一緒に使用されうる。例えば、本発明のジョイントテープは、Ｕｎｉｔｅｄ  Ｓｔａｔｅｓ  Ｇｙｐｓｕｍ  Ｃｏｍｐａｎｙから商業的に入手可能な、ＳＨＥＥＴＲＯＣＫ（登録商標）ドライウォール製品及びＤＵＲＯＣＫ（登録商標）セメント板製品、並びに競合する製品などと一緒に使用されうる。板は、例えば、セメント又は石膏のような、セメント資材を含む、様々な資材のいずれから構成されていてもよいが、これらに限定されるわけではない。用語「ドライウォール」は、例示的に使用されているが、当業者が理解するように、壁板、繊維板、ガラス表面の石膏ボード、セメント板、などの様々な製品を含む。用語「テープ」は、例えば、巻いた形態にて提供されうる細長い資材を意味し、粘着裏地層を含んでいても含んでいなくてもよくて、並びに、望ましくは、ＡＳＴＭ  Ｃ４７４−０５及びＣ４７５に示されている基準を満たす。
【手続補正２】
【補正対象書類名】特許請求の範囲
【補正対象項目名】全文
【補正方法】変更
【補正の内容】
【特許請求の範囲】
【請求項１】
天然パルプ繊維、合成ポリマー繊維、グラスファイバー、およびそれらの組み合わせからなる群から選択される繊維を含む不織布基材を含み、該不織布基材は、ＡＳＴＭ  Ｃ４７４−０５に従って決定したとき、以下を有する、ジョイントテープ：
（ａ）１．３％未満の横方向パーセント伸張；
（ｂ）０．２％未満の縦方向パーセント伸張；及び
（ｃ）横方向に、１インチあたり少なくとも１５ポンドフォースの引張強度。
【請求項２】
前記不織布基材が、ＡＳＴＭ  Ｃ４７４−０５に従って決定したとき、以下を有する、請求項１に記載のジョイントテープ：
（ａ）０．８％未満の横方向パーセント伸張；
（ｂ）０．１％未満の縦方向パーセント伸張；及び
（ｃ）横方向に、１インチあたり少なくとも２０ポンドフォースの引張強度。
【請求項３】
前記繊維が、ポリエステル、ポリエチレン、ポリプロピレン、ナイロン、ポリアセテート、ポリアクリル、ポリスチレン、ポリ酢酸ビニル、レーヨン、ポリ塩化ビニル、これらのコポリマー及びこれらの組み合わせからなる群から選択される合成ポリマー繊維を含む、請求項１又は２に記載のジョイントテープ。
【請求項４】
前記不織布基材が結合剤を含む、請求項１から３のいずれかに記載のジョイントテープ。
【請求項５】
前記結合剤が、ポリビニルアルコール、ポリ酢酸ビニル、ポリエチレン酢酸ビニル、ポリ塩化ビニル、デンプン、架橋デンプン、及びそれらの組み合わせからなる群から選択される、請求項４に記載のジョイントテープ。
【請求項６】
前記不織布基材が、少なくとも部分的に、接着増強剤でコーティングされる、請求項１から５のいずれかに記載のジョイントテープ。
【請求項７】
前記接着増強剤が、酢酸ビニル、ビニルアルコール、塩化ビニル、アクリル酸、酢酸エチルビニル、及びエチル塩化ビニルから形成されるポリマー、デンプン、並びにそれらの組み合わせからなる群から選択される、請求項６に記載のジョイントテープ。
【請求項８】
前記不織布基材が、該不織布基材の総重量に基づいて、少なくとも３０重量％以上の合成ポリマー繊維を含む、請求項１から７のいずれかに記載のジョイントテープ。
【請求項９】
前記不織布基材が、１重量％未満の天然パルプ繊維を含む、請求項１から８のいずれかに記載のジョイントテープ。
【請求項１０】
以下を含む、板の間のジョイントを仕上げる方法：
（ｉ）天然パルプ繊維、合成ポリマー繊維、グラスファイバー、及びそれらの組み合わせからなる群から選択される繊維を含む不織布基材を含むジョイントテープを、ジョイントコンパウンドの１番目のコーティングの中に、少なくとも部分的に該ジョイントテープを埋め込むことにより、板の間の該ジョイントに適用するステップ（ここで、該不織布基材は、ＡＳＴＭ  Ｃ４７４−０５に従って決定したとき、１．３％未満の横方向パーセント伸張；０．２％未満の縦方向パーセント伸張；及び、横方向に、１インチあたり少なくとも１５ポンドフォースの引張強度を有する）；及び
（ｉｉ）該テープ上に、ジョイントコンパウンドの２番目のコーティングを適用するステップ（ここで、ステップ（ｉｉ）は、（ｉ）にて適用されたジョイントコンパウンドの該１番目のコーティングが実質的に乾燥する前に行われる）；
ここで該方法は、
（ｉｉｉ）前記テープ上に、ジョイントコンパウンドの３番目のコーティングを適用するステップ（ここで、ステップ（ｉｉｉ）は、前記２番目のコーティングが実質的に乾燥する前に行われる）、を含んでいてもよく、
前記不織布基材は、該不織布基材の少なくとも裏面上に粘着剤を含んでいてもよい、方法。